(57)【要約】【課題】本発明は、光硬化後の被膜に皺が生じにくく、表面平滑性が良好な被膜を形成できるカラーフィルタ用着色組成物、フィルタセグメント、およびカラーフィルタの提供を目的とする。【解決手段】顔料（Ａ）、分散剤（Ｂ）、光重合性単量体（Ｃ）、および光重合開始剤を含み、前記分散剤（Ｂ）は、直鎖状の酸性樹脂型分散剤（Ｂ１）、および櫛形の酸性樹脂型分散剤（Ｂ２）を含み、前記光重合性単量体（Ｃ）は、３以下の重合性官能基を有する光重合性単量体（Ｃ１）、および３を超える重合性官能基を有する光重合性単量体（Ｃ２）を含む、カラーフィルタ用着色組成物。【選択図】なし【特許請求の範囲】
【請求項１】
顔料（Ａ）、分散剤（Ｂ）、光重合性単量体（Ｃ）、および光重合開始剤を含み、
前記分散剤（Ｂ）は、直鎖状の酸性樹脂型分散剤（Ｂ１）、および櫛形の酸性樹脂型分散剤（Ｂ２）を含み、
前記光重合性単量体（Ｃ）は、３以下の重合性官能基を有する光重合性単量体（Ｃ１）、および３を超える重合性官能基を有する光重合性単量体（Ｃ２）を含む、カラーフィルタ用着色組成物。
【請求項２】
直鎖状の酸性樹脂型分散剤（Ｂ１）および櫛形の酸性樹脂型分散剤（Ｂ２）は、それぞれ芳香族カルボン酸構造部分と、エチレン性不飽和単量体をラジカル重合してなるビニル重合体部分とからなり、エチレン性不飽和単量体をラジカル重合してなるビニル重合体部分のガラス転移温度が−１０℃以上である、請求項１に記載のカラーフィルタ用着色組成物。
【請求項３】
さらに塩基性樹脂型分散剤（Ｓ）を含む、請求項１または２に記載のカラーフィルタ用着色組成物。
【請求項４】
さらに紫外線吸収剤（Ｅ）を含む、請求項１〜３いずれか１項に記載のカラーフィルタ用着色組成物。
【請求項５】
さらに、顔料吸着剤（Ｄ）を含む、請求項１〜４いずれか１項に記載のカラーフィルタ用着色組成物。
【請求項６】
請求項１〜５いずれか１項に記載のカラーフィルタ用着色組成物から形成されてなる、フィルタセグメント。
【請求項７】
基板、および請求項６記載のフィルタセグメントを備える、カラーフィルタ。
【発明の詳細な説明】
【技術分野】
【０００１】
本発明は、液晶表示装置、固体撮像素子、有機ＥＬディスプレイ等のカラーフィルタの形成等に使用する着色組成物に関する。
【背景技術】
【０００２】
液晶表示装置が使用されているスマートフォン等では、限られた面積で多くの情報を表示するため、高画素化が進んでいる。そのため液晶表示装置に使用するカラーフィルタは、一つ一つのフィルタセグメントがより微細化されている。一方、着色組成物をそのまま微細なフィルタセグメント形成に使用すると液晶表示装置の色再現性が低下するため、着色剤を増量して対応する場合が多かった。しかし、着色剤に顔料を使用すると、光が透過し難いため、着色組成物の硬化性が低下し、フィルタセグメントのパターン形状が不良となる問題があった。
【０００３】
そこで特許文献１では、特殊な光重合開始剤、および６つの重合性官能基を有する光重合性単量体を含む着色組成物が開示されている。また、特許文献２では、２種類の光重合開始剤、増感剤、および６つの重合性官能基を有する光重合性単量体を含む着色組成物が開示されている。
【先行技術文献】
【特許文献】
【０００４】
【特許文献１】特開２００１−２６４５３０号公報
【特許文献２】特開２００３−１５６８４２号公報
【発明の概要】
【発明が解決しようとする課題】
【０００５】
しかし、従来の着色組成物は、光に対する感度は向上したが、硬化収縮が大きいため形成した被膜の表面に皺が生じていた。これによりフィルタセグメントの表面平滑性が低下し、カラーフィルタの特性に悪影響を与える問題があった。
【０００６】
本発明は、光硬化後の被膜に皺が生じにくく、表面平滑性が良好な被膜を形成できるカラーフィルタ用着色組成物、フィルタセグメント、およびカラーフィルタの提供を目的とする。
【課題を解決するための手段】
【０００７】
直鎖状の樹脂型分散剤、および櫛形の樹脂型分散剤は、それぞれ、酸性、塩基性のものが存在するが、いずれも、酸性の分散剤2種を併用することによって、課題が格段に改善されることを、発明者は見出した。
本発明は、顔料（Ａ）、分散剤（Ｂ）、光重合性単量体（Ｃ）、および光重合開始剤を含み、
前記分散剤（Ｂ）は、直鎖状の酸性樹脂型分散剤（Ｂ１）、および櫛形の酸性樹脂型分散剤（Ｂ２）を含み、
前記光重合性単量体（Ｃ）は、３以下の重合性官能基を有する光重合性単量体（Ｃ１）、および３を超える重合性官能基を有する光重合性単量体（Ｃ２）を含む、カラーフィルタ用着色組成物に関する。
【０００８】
また、本発明は、直鎖状の酸性樹脂型分散剤（Ｂ１）および櫛形の酸性樹脂型分散剤（Ｂ２）が、それぞれ芳香族カルボン酸構造部分と、エチレン性不飽和単量体をラジカル重合してなるビニル重合体部分とからなり、エチレン性不飽和単量体をラジカル重合してなるビニル重合体部分のガラス転移温度が−１０℃以上である、上記カラーフィルタ用着色組成物に関する。
【０００９】
また、本発明は、さらに塩基性樹脂型分散剤（Ｓ）を含む、上記カラーフィルタ用着色組成物に関する。
【００１０】
また、本発明は、さらに紫外線吸収剤（Ｅ）を含む、上記カラーフィルタ用着色組成物に関する。
【００１１】
また、本発明は、さらに、顔料吸着剤（Ｄ）を含む、上記カラーフィルタ用着色組成物に関する。
【００１２】
また、本発明は、上記カラーフィルタ用着色組成物から形成されてなる、フィルタセグメントに関する。
【００１３】
また、本発明は、基板、および上記フィルタセグメントを備える、カラーフィルタに関する。
【発明の効果】
【００１４】
上記の本発明によれば、光硬化後の被膜に皺が生じにくく、表面平滑性が良好な被膜を形成できるカラーフィルタ用着色組成物、フィルタセグメント、およびカラーフィルタを提供できる。
【発明を実施するための形態】
【００１５】
まず、本明細書で使用する用語を定義する。「（メタ）アクリロイル」は、「アクリロイル、メタクリロイル」である。「（メタ）アクリル」は、「アクリル、メタクリル」である。「（メタ）アクリル酸」は、「アクリル酸、メタクリル酸」である。「（メタ）アクリレート」は、「アクリレート、メタクリレート」である。「（メタ）アクリルアミド」は、「アクリルアミド、メタクリルアミド」である。「Ｃ．Ｉ．」は、カラーインデックス（Ｃ．Ｉ．）である。単量体は、重合性官能基含有化合物である。重合性官能基は、ラジカル重合可能な官能基であり、例えば、ビニル基、アクリロイル基、メタクリロイル基である。
【００１６】
本明細書のカラーフィルタ用着色組成物（以下、着色組成物という）は、顔料（Ａ）、分散剤（Ｂ）、光重合性単量体（Ｃ）、および光重合開始剤を含み、
前記分散剤（Ｂ）は、直鎖状の酸性樹脂型分散剤（Ｂ１）、および櫛形の酸性樹脂型分散剤（Ｂ２）を含み、
前記光重合性単量体（Ｃ）は、３以下の重合性官能基を有する光重合性単量体（Ｃ１）、および３を超える重合性官能基を有する光重合性単量体（Ｃ２）を含む。
【００１７】
着色組成物は、光反応性が高い光重合性単量体（Ｃ２）、および硬化収縮を抑制する光重合性単量体（Ｃ１）を併用するが、この配合では、光硬化性が不足してしまう。光重合性単量体（Ｃ１）と光重合性単量体（Ｃ２）は互いに相溶し難く、それぞれクラスターを形成しやすい。そのため、光照射を行うと部分的に高架橋の部位が生じてしまい被膜全体としてみると硬化性が不足する。そこで光重合性単量体（Ｃ）を着色組成物中にできるだけ均一に分散するため、光重合性単量体（Ｃ１）に対して、親和性が高い直鎖状の分散剤（Ｂ１）が作用する。一方、光重合性単量体（Ｃ２）に対して、親和性が高い櫛形の分散剤（Ｂ２）が作用する。これによって着色組成物中に光重合性単量体（Ｃ１）と光重合性単量体（Ｃ２）を良好に分散できるため、均一に光硬化しやすい。したがって、光硬化後の被膜に皺が生じにくく、表面平滑性が良好なフィルタセグメントが得られる。
【００１８】
＜顔料（Ａ）＞
本発明の着色組成物は、顔料（Ａ）を含む。
顔料（Ａ）は、有機顔料、無機顔料であるところ、発色性の面から有機顔料が好ましい。以下、カラーフィルタ用途で好ましい顔料を説明する。
【００１９】
赤色顔料は、例えば、Ｃ．Ｉ．ピグメントレッド１、２、３、４、５、６、７、８、９、１２、１４、１５、１６、１７、２１、２２、２３、３１、３２、３７、３８、４１、４７、４８、４８：１、４８：２、４８：３、４８：４、４９、４９：１、４９：２、５０：１、５２：１、５２：２、５３、５３：１、５３：２、５３：３、５７、５７：１、５７：２、５８：４、６０、６３、６３：１、６３：２、６４、６４：１、６８、６９、８１、８１：１、８１：２、８１：３、８１：４、８３、８８、９０：１、１０１、１０１：１、１０４、１０８、１０８：１、１０９、１１２、１１３、１１４、１２２、１２３、１４４、１４６、１４７、１４９、１５１、１６６、１６８、１６９、１７０、１７２、１７３、１７４、１７５、１７６、１７７、１７８、１７９、１８１、１８４、１８５、１８７、１８８、１９０、１９３、１９４、２００、２０２、２０６、２０７、２０８、２０９、２１０、２１４、２１６、２２０、２２１、２２４、２３０、２３１、２３２、２３３、２３５、２３６、２３７、２３８、２３９、２４２、２４３、２４５、２４７、２４９、２５０、２５１、２５３、２５４、２５５、２５６、２５７、２５８、２５９、２６０、２６２、２６３、２６４、２６５、２６６、２６７、２６８、２６９、２７０、２７１、２７２、２７３、２７４、２７５、２７６が挙げられる。これらの中でもＣ．Ｉ．ピグメントレッド１７６、１７７、１７９、２５４、２４２、下記一般式（１）で示すナフトールアゾ顔料が好ましい。
【００２０】
一般式（１）
【化１】
2020177038.tif 000002
【００２１】
［一般式（１）中、Ａは、水素原子、ベンズイミダゾロン基、置換基を有してもよいフェニル基または置換基を有してもよい複素環基を表す。Ｒ１は、水素原子、トリフルオロメチル基、炭素数１〜４のアルキル基、−ＯＲ７または−ＣＯＯＲ８を表す。Ｒ２〜Ｒ６は、それぞれ独立して、水素原子、ハロゲン原子、シアノ基、ニトロ基、トリフルオロメチル基、炭素数１〜４のアルキル基、−ＯＲ９、−ＣＯＯＲ１０、−ＣＯＮＨＲ１１、−ＮＨＣＯＲ１２または−ＳＯ２ＮＨＲ１３を表す。Ｒ７〜Ｒ１３は、それぞれ独立して、水素原子または炭素数１〜４のアルキル基を表す。
ただし、Ｒ４が−ＮＨＣＯＲ１２であり、Ａ、Ｒ２、Ｒ３、Ｒ５、およびＲ６が水素原子、かつＲ１がハロゲン原子の場合は除く。］
【００２２】
青色顔料は、例えばＣ．Ｉ．ピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、７９が挙げられる。これらの中でも明度および着色力の面でＣ．Ｉ．ピグメントブルー１５、１５：１、１５：２、１５：３、１５：４、１５：６が好ましく、Ｃ．Ｉ．ピグメントブルー１５：６がより好ましい。また、特開２００４−３３３８１７号公報、特許第４８９３８５９号公報等に記載されたアルミニウムフタロシアニン顔料も挙げられる。
【００２３】
緑色顔料は、例えばＣ．Ｉ．ピグメントグリーン１、２、４、７、８、１０、１３、１４、１５、１７、１８、１９、２６、３６、４５、４８、５０、５１、５４、５５、５８、５９、６２、６３が挙げられる。これらの中でも明度および着色力の面でＣ．Ｉ．ピグメントグリーン７、３６、５８が好ましい。また、特開２００８−１９３８３号公報、特開２００７−３２０９８６号公報、特開２００４−７０３４２号公報等に記載された亜鉛フタロシアニン顔料も挙げられる。
【００２４】
黄色顔料は、例えばＣ．Ｉ．ピグメントイエロー１、１：１、２、３、４、５、６、９、１０、１２、１３、１４、１６、１７、２４、３１、３２、３４、３５、３５：１、３６、３６：１、３７、３７：１、４０、４１、４２、４３、４８、５３、５５、６１、６２、６２：１、６３、６５、７３、７４、７５，８１、８３、８７、９３、９４、９５、９７、１００、１０１、１０４、１０５、１０８、１０９、１１０、１１１、１１６、１１７、１１９、１２０、１２６、１２７、１２７：１、１２８、１２９、１３３、１３４、１３６、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２０８が挙げられる。これらの中でも明度および着色力の面でＣ．Ｉ．ピグメントイエロー１３８、１３９、１５０、１８５、下記一般式（２）で示すキノフタロン化合物が好ましい。
【００２５】
一般式（２）
【化２】
2020177038.tif 000003
【００２６】
［一般式（２）中、Ｘ１〜Ｘ１３は、それぞれ独立に、水素原子、ハロゲン原子、置換基を有しても良いアルキル基、置換基を有しても良いアルコキシル基、置換基を有しても良いアリール基、−ＳＯ３Ｈ基、−ＣＯＯＨ基、−ＳＯ３Ｈ基もしくは−ＣＯＯＨ基の金属塩、−ＳＯ３Ｈ基もしくは−ＣＯＯＨ基のアルキルアンモニウム塩、置換基を有しても良いフタルイミドメチル基、または置換基を有しても良いスルファモイル基を示す。Ｘ１〜Ｘ４、および／または、Ｘ１０〜Ｘ１３の隣接した基は、一体となって、置換基を有してもよい芳香環を形成する。］
【００２７】
ハロゲン原子は、例えば、フッ素、塩素、臭素、ヨウ素が挙げられる。
【００２８】
置換基を有してもよいアルキル基は、例えば、メチル基、エチル基、プロピル基、イソプロピル基、プチル基、イソプチル基、ｔｅｒｔ−プチル基、ネオペンチル基、ｎ−へキシル基、ｎ−オクチル基、ステアリル基、２−エチルへキシル基等の直鎖又は分岐アルキル基；トリクロロメチル基、トリフルオロメチル基、２，２，２−トリフルオロエチル基、２，２−ジブロモエチル基、２，２，３，３−テトラフルオロプロピル基、２−エトキシエチル基、２−ブトキシエチル基、２−ニトロプロピル基、ペンジル基、４−メチルペンジル基、４−ｔｅｒｔ−プチルベンジル基、４−メトキシペンジル基、４−ニトロベンジル基、２，４−ジクロロベンジル基等の置換基を有するアルキル基が挙げられる。
【００２９】
置換基を有してもよいアルコキシル基は、例えば、メトキシ基、エトキシ基、プロポキシ基、イソプロポキシ基、ｎ−ブトキシ基、イソプチルオキシ基、ｔｅｒｔ−プチルオキシ基、ネオペンチルオキシ基、２，３−ジメチル−３−ペントキシ、ｎ−へキシルオキシ基、ｎ−オクチルオキシ基、ステアリルオキシ基、２−エチルへキシルオキシ基等の直鎖又は分岐アルコキシル基；トリクロロメトキシ基、トリフルオロメトキシ基、２，２，２−トリフルオロエトキシ基、２，２，３，３−テトラフルオロプロピルオキシ基、２，２−ジトリフルオロメチルプロポキシ基、２−エトキシエトキシ基、２−ブトキシエトキシ基、２−ニトロプロポキシ基、ベンジルオキシ基等の置換基を有するアルコキシル基が挙げられる。
【００３０】
置換基を有してもよいアリール基は、例えば、フェニル基、ナフチル基、アントラニル基等のアリール基の他、ｐ−メチルフェニル基、ｐ−ブロモフェニル基、ｐ−ニトロフェニル基、ｐ−メトキシフェニル基、２，４−ジクロロフェニル基、ペンタフルオロフェニル基、２−アミノフェニル基、２−メチル−４−クロロフェニル基、４−ヒドロキシ−１−ナフチル基、６−メチル−２−ナフチル基、４，５，８−トリクロロ−２−ナフチル基、アントラキノニル基、２−アミノアントラキノニル基等の置換基を有するアリール基が挙げられる。
【００３１】
酸性基は、例えば、−ＳＯ３Ｈ、−ＣＯＯＨが挙げられる。また、これら酸性基の１価〜３価の金属塩として、例えば、ナトリウム塩、カリウム塩、マグネシウム塩、カルシウム塩、鉄塩、アルミニウム塩等が挙げられる。また、酸性基のアルキルアンモニウム塩としては、オクチルアミン、ラウリルアミン、ステアリルアミン等の長鎖モノアルキルアミンのアンモニウム塩、パルミチルトリメチルアンモニウム、ジラウリルジメチルアンモニウム、ジステアリルジメチルアンモニウム塩等の４級アルキルアンモニウム塩が挙げられる。
【００３２】
置換基を有してもよいフタルイミドメチル基（Ｃ６Ｈ４（ＣＯ）２Ｎ−ＣＨ２−）、および、置換基を有してもよいスルファモイル基（Ｈ２ＮＳＯ２−）における「置換基」は、上記ハロゲン原子、置換基を有してもよいアルキル基、置換基を有しても良いアルコキシル基、置換基を有してもよいアリール基等が挙げられる。
【００３３】
一般式（２）のＸ１〜Ｘ４、および／または、Ｘ１０〜Ｘ１３の隣接した基は、一体となって、置換基を有してもよい芳香環を形成する。前記芳香環は、炭化水素芳香環および複素芳香環が挙げられ、炭化水素芳香環は、例えばベンゼン環、ナフタレン環、アントラセン環、フェナントレン環が挙げられる。複素芳香環は、例えば、ピリジン環、ピラジン環、ピロール環、キノリン環、キノキサリン環、フラン環、ベンゾフラン環、チオフェン環、ベンゾチオフェン環、オキサゾール環、チアゾール環、イミダゾール環、ピラゾール環、インドール環、カルバゾール環が挙げられる。
【００３４】
紫色顔料は、例えば、Ｃ．Ｉ．ピグメントバイオレット１、１：１、２、２：２、３、３：１、３：３、５、５：１、１４、１５、１６、１９、２３、２５、２７、２９、３１、３２、３７、３９、４２、４４、４７、４９、５０が挙げられる。これらの中でも明度および着色力の面でＣ．Ｉ．ピグメントバイオレット１９、２３が好ましく、Ｃ．Ｉ．ピグメントバイオレット２３がより好ましい。
【００３５】
橙色顔料は、例えば、Ｃ．Ｉ．ピグメントオレンジ３８、４３、６４、７１、または７３が挙げられる。これらの中でも明度および着色力の面でＣ．Ｉ．ピグメントオレンジ３８、４３および６４が好ましい。
【００３６】
ブラックマトリックスを形成するための黒色顔料は、例えば、カーボンブラック、アニリンブラック、アントラキノン系黒色顔料、ペリレン系黒色顔料が好ましい。黒色顔料は、例えば、Ｃ．Ｉ．ピグメントブラック１、６、７、１２、２０、３１が挙げられる。これらの中でも価格、遮光性の面でカーボンブラックが好ましい。
【００３７】
無機顔料は、例えば、硫酸バリウム、亜鉛華、硫酸鉛、黄色鉛、亜鉛黄、べんがら（赤色酸化鉄（ＩＩＩ））、カドミウム赤、群青、紺青、酸化クロム緑、コバルト緑、アンバー、チタンブラック、合成鉄黒、酸化チタン、四酸化鉄などの金属酸化物粉、金属硫化物粉、金属粉等が挙げられる。無機顔料は、彩度と明度のバランスを取りつつ良好な塗工性、感度、現像性等を確保するために、有機顔料と組み合わせることが好ましい。
【００３８】
顔料（Ａ）は、単独または２種類以上を併用して使用できる。
【００３９】
＜染料＞
着色組成物は、課題を解決できる範囲内であれば染料を併用できる。
染料は、例えば、アゾ系染料、アゾ金属錯体系染料、アントラキノン系染料、インジゴ系染料、チオインジゴ系染料、フタロシアニン系染料、メチン系染料、ジアリールメタン系染料、トリアリールメタン系染料、キサンテン系染料、チアジン系染料、カチオン系染料、シアニン系染料、ニトロ系染料、キノリン系染料、ナフトキノン系染料、オキサジン系染料、ペリレン系染料、ジケトピロロピロール系染料、キナクリドン系染料、アンサンスロン系染料、イソインドリノン系染料、イソインドリン系染料、インダンスロン系染料、クマリン系染料、キナクリドン系染料、ピランスロン系染料、フラバンスロン系染料、ペリノン系染料等が挙げられる。
【００４０】
顔料（Ａ）の含有量は、着色組成物の不揮発分１００質量％中、３０〜７０質量％が好ましく、４５〜６５質量％がより好ましい。顔料（Ａ）を適量使用すると色再現性および光硬化性がより向上する。
【００４１】
＜分散剤（Ｂ）＞
本発明の着色組成物は、分散剤（Ｂ）を含む。
分散剤（Ｂ）は、直鎖状の酸性樹脂型分散剤（Ｂ１）、および櫛形の酸性樹脂型分散剤（Ｂ２）を含む。分散剤（Ｂ）は、顔料吸着部位（ｘ）を有し、顔料（Ａ）に吸着して分散体を形成する。分散剤（Ｂ）の顔料吸着部位（ｘ）以外の部分は、立体障害部位として作用することで、顔料分散性が向上する。
【００４２】
（顔料吸着部位（ｘ））
顔料吸着部位（ｘ）は、顔料（Ａ）に吸着し、後述する顔料吸着剤（Ｄ）の官能基との間で塩を形成可能な官能基を有する。顔料吸着部位（ｘ）が酸性官能基を有する場合は、例えば、スルホン酸基、リン酸基、カルボキシル基が挙げられる。同じく塩基性官能基を有する場合は、例えば、１級、２級、３級アミノ基等が挙げられる。
【００４３】
分散剤（Ｂ）の顔料吸着部位（ｘ）以外の部位は、顔料分散粒子の反発部位であり、溶媒と親和性の良好な構造が好ましい。顔料吸着部位（ｘ）以外の部位は、例えば、アルキル鎖、アルキレン鎖、ポリエステル、ポリアミド、ポリウレタン、ポリエーテル、等が挙げられる。これらの中でも合成の簡便性、溶媒親和性制御のしやすさからポリエステル、アルキル鎖、アルキレン鎖が好ましい。
【００４４】
＜直鎖状の酸性樹脂型分散剤（Ｂ１）＞
直鎖状の酸性樹脂型分散剤（Ｂ１）の実施態様のひとつは、例えば、特開２００９−２５１４８１号公報、特開２００７−２３１９５号公報、特開１９９６−１４３６５１号公報に記載された化合物が挙げられる。この直鎖状の酸性樹脂型分散剤（Ｂ１）は、例えば、水酸基含有モノマーの水酸基をトリメリット酸無水物に付加させて、カルボキシル基を有する直鎖状の酸性樹脂型分散剤（Ｂ１）を合成できる。直鎖状の酸性樹脂型分散剤（Ｂ１）は、それぞれ芳香族カルボン酸構造部分と、エチレン性不飽和単量体をラジカル重合してなるビニル重合体部分からなる。エチレン性不飽和単量体をラジカル重合してなるビニル重合体部分のガラス転移温度（以下、Ｔｇという）は、−５０℃以上が好ましく、−３０℃以上がより好ましく、−１０℃以上がさらに好ましい。ガラス転移温度が−１０℃以上になると、現像後のカラーフィルタパターンの断面形状が大きく向上するため、より優れた高精細な微細画素パターンを形成できる。なお、Ｔｇの上限は、１００℃が好ましい。
【００４５】
直鎖状の酸性樹脂型分散剤（Ｂ１）の重量平均分子量は、５００〜３００００が好ましい。トリメリット酸系直鎖状分散剤の重量平均分子量は、５０００〜２００００が好ましく、７０００〜１００００がより好ましい。
【００４６】
＜櫛形の酸性樹脂型分散剤（Ｂ２）＞
櫛形の酸性樹脂型分散剤（Ｂ２）は、例えば、特開２００９−２５１４８１号公報に記載された化合物が挙げられる。櫛形の酸性樹脂型分散剤（Ｂ２）は、例えば、カルボキシル基である分散剤は、片末端に２つの水酸基を有するビニル系重合体であるアルキレン鎖の水酸基をピロメリット酸無水物に付加させることで合成できる。
【００４７】
櫛形の酸性樹脂型分散剤（Ｂ２）の側鎖の数平均分子量は、２０００から６０００が好ましい。前記側鎖とは、顔料吸着部位（ｘ）以外の部位である、片末端に２つの水酸基を有するアルキレン鎖の分子量をいう。
【００４８】
櫛形の酸性樹脂型分散剤（Ｂ２）のビニル重合体部分のＴｇは、−１０℃以上が好ましく、１０℃以上がより好ましく、３０℃以上がさらに好ましい。ガラス転移温度が−１０℃以上になると、現像後のカラーフィルタパターンの断面形状が大きく向上するため、より優れた高精細な微細画素パターンを形成できる。なお、Ｔｇの上限は、１００℃が好ましい。
直鎖状の酸性樹脂型分散剤（Ｂ１）と櫛形の酸性樹脂型分散剤（Ｂ２）との好ましい質量比率は、５：９５〜９５：５である。
【００４９】
（塩基性樹脂型分散剤（Ｓ））
本発明の着色組成物は、さらに塩基性樹脂型分散剤（Ｓ）を含むことができる。
塩基性樹脂型分散剤（Ｓ）としては、３級アミノ基を有するビニル樹脂が好ましい。３級アミノ基を有するビニル樹脂は、例えば、３級アミノ基含有単量体と、水酸基含有不飽和単量体と、その他単量体とを共重合して作製する。
【００５０】
３級アミノ基含有単量体は、例えば、Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、及びＮ，Ｎ−ジエチルアミノプロピル（メタ）アクリレート等のＮ，Ｎ−ジアルキルアミノ基含有（メタ）アクリレート；Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド、及びＮ，Ｎ−ジエチルアミノプロピル（メタ）アクリルアミド等のＮ，Ｎ−ジアルキルアミノ基含有（メタ）アクリルアミド；が挙げられる。これらの中でも分散性の面でＮ，Ｎ−ジメチルアミノエチル（メタ）アクリレートが好ましい。
【００５１】
水酸基含有不飽和単量体は、例えば、２−ヒドロキシエチル（メタ）アクリレート、２（又は３）−ヒドロキシプロピル（メタ）アクリレート、２（又は３又は４）−ヒドロキシブチル（メタ）アクリレート及びシクロヘキサンジメタノールモノ（メタ）アクリレート等のヒドロキシアルキル（メタ）アクリレート；エチル−α−ヒドロキシメチルアクリレート等のアルキル−α−ヒドロキシアルキルアクリレート；Ｎ−（２−ヒドロキシエチル）（メタ）アクリルアミド、Ｎ−（２−ヒドロキシプロピル）（メタ）アクリルアミド、及びＮ−（２−ヒドロキシブチル）（メタ）アクリルアミド等のＮ−（ヒドロキシアルキル）（メタ）アクリルアミド；２−ヒドロキシエチルビニルエーテル、２−（又は３−）ヒドロキシプロピルビニルエーテル、及び２−（又は３−又は４−）ヒドロキシブチルビニルエーテル等のヒドロキシアルキルビニルエーテル；２−ヒドロキシエチルアリルエーテル、２−（又は３−）ヒドロキシプロピルアリルエーテル、２−（又は３−又は４−）ヒドロキシブチルアリルエーテル等のヒドロキシアルキルアリルエーテル等が挙げられる。また、グリセロールモノ（メタ）アクリレート等の水酸基を２つ有する単量体も挙げられる。
【００５２】
その他単量体として、例えば、鎖状または環状のアルキル（メタ）アクリレート、芳香族（メタ）アクリレート、その他のビニル単量体、が挙げられる。
【００５３】
鎖状アルキル（メタ）アクリレートは、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブ
チル（メタ）アクリレート、２−エチルヘキシル（メタ）アクリレート、ステアリル（メタ）アクリレート、及びラウリル（メタ）アクリレート等が挙げられる。
環状のアルキル（メタ）アクリレートは、例えば、シクロヘキシル（メタ）アクリレート、ジシクロペンタニル（メタ）アクリレート、ジシクロペンタニルオキシエチル（メタ）アクリレート、ジシクロペンテニル（メタ）アクリレート、イソボルニル（メタ）アクリレート、及びアダマンチル（メタ）アクリレート等の脂環式アルキル（メタ）アクリレート；テトラヒドロフルフリル（メタ）アクリレート、及び３−メチルオキセタニル（メタ）アクリレート等の複素環式（メタ）アクリレート；等が挙げられる。
芳香族（メタ）アクリレートは、例えば、フェニル（メタ）アクリレート、ベンジル（メタ）アクリレート、フェノキシエチレンオキサイド変性（メタ）アクリレート；パラクミルフェノキシエチレンオキサイド変性（メタ）アクリレート；等が挙げられる。
その他のビニル単量体は、例えば、（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、ダイアセトン（メタ）アクリルアミド、アクリロイルモルホリン等の（メタ）アクリルアミド；（メタ）アクリレートメトキシポリプロピレングリコール（メタ）アクリレート、及びエトキシポリエチレングリコール（メタ）アクリレート等のアルコキシポリアルキレングリコール（メタ）アクリレート；スチレン、α−メチルスチレン等のスチレン；  エチルビニルエーテル、ｎ−プロピルビニルエーテル、イソプロピルビニルエーテル、ｎ−ブチルビニルエーテル、イソブチルビニルエーテル等のビニルエーテル；酢酸ビニル、プロピオン酸ビニル等の脂肪酸ビニル；アクリル酸、メタクリル酸、ε−カプラロラクトン付加アクリル酸、ε−カプラロラクトン付加メタクリル酸、イタコン酸、マレイン酸、フマル酸、クロトン酸等のカルボキシル基単量体が挙げられる。
【００５４】
これらの単量体は、単独または２種類以上を併用して使用できる。
【００５５】
塩基性樹脂型分散剤（Ｓ）のアミン価は、５０〜５００ｍｇＫＯＨ／ｇが好ましく、３１０〜３５０ｍｇＫＯＨ／ｇがより好ましい。適度なアミン価により着色組成物の粘度を低減し、粘度安定性がより向上する。
【００５６】
また、塩基性樹脂型分散剤（Ｓ）が水酸基を有する場合の水酸基価は、例えば、水酸基価２０〜８０ｍｇＫＯＨ／ｇが好ましく、３０〜６０ｍｇＫＯＨ／ｇがより好ましい。適度な水酸基価により被膜の耐熱性、耐溶剤性より向上する。
【００５７】
塩基性樹脂型分散剤（Ｓ）の重量平均分子量は、５００〜３０，０００が好ましい。
【００５８】
分散剤（Ｂ）の含有量は、着色組成物の不揮発分１００質量％中、２〜１０質量％が好ましく、３〜５質量％がより好ましい。
【００５９】
＜光重合性単量体（Ｃ）＞
本発明の着色組成物は、光重合性単量体（Ｃ）を含む。
光重合性単量体（Ｃ）は、３以下の重合性官能基を有する光重合性単量体（Ｃ１）、３を超える重合性官能基を有する光重合性単量体（Ｃ２）を含む。光重合性単量体（Ｃ１）、光重合性単量体（Ｃ２）はオリゴマーであってもよい。
３以下の重合性官能基を有する光重合性単量体（Ｃ１）は、例えば、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、トリメチロールプロパンＰＯ変性トリ（メタ）アクリレート、トリメチロールプロパンＥＯ変性トリ（メタ）アクリレート、ペンタエリスリトールトリ（メタ）アクリレート、１，６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、エステルアクリレート、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられるが、必ずしもこれらに限定されるものではない。が挙げられる。
【００６０】
３を超える重合性官能基を有する光重合性単量体（Ｃ２）は、例えば、ペンタエリスリトールテトラ（メタ）アクリレート、ジペンタエリスリトールヘキサ（メタ）アクリレート、ジペンタエリスリトールペンタ（メタ）アクリレートが挙げられる。
【００６１】
オリゴマーは、分子量６００〜３０００の重合性官能基を複数有する化合物である。
【００６２】
また、光重合性単量体（Ｃ）は酸基を含有してもよい。例えば、多価アルコールと（メタ）アクリル酸との遊離水酸基含有ポリ（メタ）アクリレート類と、ジカルボン酸類とのエステル化物；多価カルボン酸と、モノヒドロキシアルキル（メタ）アクリレート類とのエステル化物等を挙げることができる。具体例としては、トリメチロールプロパンジアクリレート、トリメチロールプロパンジメタクリレート、ペンタエリスリトールトリアクリレート、ペンタエリスリトールトリメタクリレート、ジペンタエリスリトールペンタアクリレート、ジペンタエリスリトールペンタメタクリレート等のモノヒドロキシオリゴアクリレートまたはモノヒドロキシオリゴメタクリレート類と、マロン酸、コハク酸、グルタル酸、テレフタル酸等のジカルボン酸類との遊離カルボキシル基含有モノエステル化物；プロパン−１，２，３−トリカルボン酸（トリカルバリル酸）、ブタン−１，２，４−トリカルボン酸、ベンゼン−１，２，３−トリカルボン酸、ベンゼン−１，３，４−トリカルボン酸、ベンゼン−１，３，５−トリカルボン酸等のトリカルボン酸類と、２−ヒドロキシエチルアクリレート、２−ヒドロキシエチルメタクリレート、２−ヒドロキシプロピルアクリレート、２−ヒドロキシプロピルメタクリレート等のモノヒドロキシモノアクリレートまたはモノヒドロキシモノメタクリレート類との遊離カルボキシル基含有オリゴエステル化物等が挙げられるが、本発明の効果はこれらに限定されるものではない。
【００６３】
光重合性単量体（Ｃ）の含有量は、着色組成物の不揮発分１００質量％中、１０〜３０質量％が好ましく、１５〜２５質量％がより好ましい。
【００６４】
＜顔料吸着剤（Ｄ）＞
本発明の着色組成物は、顔料吸着剤（Ｄ）を含むことができる。ただし、顔料吸着剤（Ｄ）は、直鎖状の酸性樹脂型分散剤（Ｂ１）、櫛形の酸性樹脂型分散剤（Ｂ２）、塩基性樹脂型分散剤（Ｓ）である場合を除く。
着色組成物は、顔料吸着剤（Ｄ）を含むと顔料分散性がより向上する。また、断面形状の向上に寄与することがある。顔料吸着剤（Ｄ）は、顔料吸着基を有する化合物である。顔料吸着剤（Ｄ）は、顔料（Ａ）に吸着し、かつ分散剤（Ｂ）が顔料吸着剤（Ｄ）に親和することで顔料の安定的な分散に寄与する。顔料吸着剤（Ｄ）は、例えば、塩基性基を有する色素誘導体、酸性基を有する色素誘導体、顔料誘導体、アントラキノン誘導体、トリアジン誘導体、ベンズイミダゾロン誘導体、アクリドン誘導体が挙げられる。
塩基性基または酸性基を有する色素誘導体としては、有機顔料、アントラキノン系化合物、トリアジン系化合物、ベンズイミダゾロン系化合物、アクリドン系化合物等が挙げられる。
【００６５】
顔料吸着剤（Ｄ）の顔料吸着基は、酸性基、塩基性基が好ましく、塩基性基がより好ましい。以下、顔料吸着剤（Ｄ）の好ましい態様として塩基性基を有する色素誘導体（Ｑ）を説明する。
【００６６】
（色素誘導体（Ｑ））
色素誘導体は、予め顔料と色素誘導体を処理して処理顔料とする際に用いることができる。また、顔料もしくは処理顔料と、色素誘導体とを混合して着色剤分散体とする際に用いることもできる。
【００６７】
本発明に用いる色素誘導体としては、有機色素残基に酸性基、塩基性基、中性基などを有する公知の色素誘導体を用いることができる。例えば、スルホ基、カルボキシ基、リン酸基などの酸性置換基を有する化合物及びこれらのアミン塩や、スルホンアミド基や末端に３級アミノ基などの塩基性置換基を有する化合物、フェニル基やフタルイミドアルキル基などの中性置換基を有する化合物が挙げられる。
有機色素としては、例えばジケトピロロピロール系顔料、アントラキノン系顔料、キナクリドン系顔料、ジオキサジン系顔料、ペリノン系顔料、ペリレン系顔料、チアジンインジゴ系顔料、トリアジン系顔料、ベンズイミダゾロン系顔料、ベンゾイソインドール等のインドール系顔料、イソインドリン系顔料、イソインドリノン系顔料、キノフタロン系顔料、ナフトール系顔料、スレン系顔料、金属錯体系顔料、アゾ、ジスアゾ、ポリアゾ等のアゾ系顔料、等が挙げられる。
具体的には、ジケトピロロピロール系色素誘導体としては、特開２００１−２２０５２０号公報、ＷＯ２００９／０８１９３０号パンフレット、ＷＯ２０１１／０５２６１７号
パンフレット、ＷＯ２０１２／１０２３９９号パンフレット、特開２０１７−１５６３９７号公報、フタロシアニン系色素誘導体としては、特開２００７−２２６１６１号公報、ＷＯ２０１６／１６３３５１号パンフレット、特開２０１７−１６５８２０号公報、特許第５７５３２６６号公報、アントラキノン系色素誘導体としては、特開昭６３−２６４６７４号公報、特開平０９−２７２８１２号公報、特開平１０−２４５５０１号公報、特開
平１０−２６５６９７号公報、特開２００７−０７９０９４号公報、ＷＯ２００９／０２５３２５号パンフレット、キナクリドン系色素誘導体としては、特開昭４８−５４１２８号公報、特開平０３−９９６１号公報、特開２０００−２７３３８３号公報、ジオキサジン系色素誘導体としては、特開２０１１−１６２６６２号公報、チアジンインジゴ系色素誘導体としては、特開２００７−３１４７８５号公報、トリアジン系色素誘導体としては、特開昭６１−２４６２６１号公報、特開平１１−１９９７９６号公報、特開２００３−１６５９２２号公報、特開２００３−１６８２０８号公報、特開２００４−２１７８４２号公報、特開２００７−３１４６８１号公報、ベンゾイソインドール系色素誘導体としては、特開２００９−５７４７８号公報、キノフタロン系色素誘導体としては、特開２００３−１６７１１２号公報、特開２００６−２９１１９４号公報、特開２００８−３１２８１号公報、特開２０１２−２２６１１０号公報、ナフトール系色素誘導体としては、特開２０１２−２０８３２９号公報、特開２０１４−５４３９号公報、アゾ系色素誘導体としては、特開２００１−１７２５２０号公報、特開２０１２−１７２０９２号公報、酸性置換基としては、特開２００４−３０７８５４号公報、塩基性置換基としては、特開２００２−２０１３７７号公報、特開２００３−１７１５９４号公報、特開２００５−１８１３８３号公報、特開２００５−２１３４０４号公報、などに記載の公知の色素誘導体が挙げられる。なおこれらの文献には、色素誘導体を誘導体、顔料誘導体、分散剤、顔料分散剤若しくは単に化合物などと記載している場合があるが、前記した有機色素残基に酸性基、塩基性基、中性基などの置換基を有する化合物は、色素誘導体と同義である。
これら色素誘導体は、単独又は２種類以上を混合して用いることができる。中でも本発明の感光性組成物は、色素誘導体としてキノフタロン系色素誘導体を含むことが好ましい。色素誘導体（Ｑ）は顔料表面に吸着し、顔料の一次粒子をより微細化することができる。
【００６８】
具体的には、キノフタロン系色素誘導体としては、特開２００３−１６７１１２号公報、特開２００６−２９１１９４号公報、特開２００８−３１２８１号公報、特開２０１２−２２６１１０号公報などに記載の公知の色素誘導体が挙げられる。なおこれらの文献には、色素誘導体を誘導体、顔料誘導体、分散剤、顔料分散剤若しくは単に化合物などと記載している場合があるが、前記した有機色素残基に酸性基、塩基性基、中性基などの置換基を有する化合物は、色素誘導体と同義である。
【００６９】
より具体的には、以下の色素誘導体が好ましく、塩基性官能基を有する色素誘導体がより好ましい。
【００７０】
［キノフタロン系色素誘導体］
【化３】
2020177038.tif 000004
【００７１】
【化４】
2020177038.tif 000005
【００７２】
【化５】
2020177038.tif 000006
【００７３】
一般式（１１４）〜（１２８）中、Ｒ１２９、Ｒ１３０はそれぞれ独立に、水素原子、水酸基、置換基を有してもよいアルキル基、置換基を有してもよいアルコキシ基、置換基を有してもよいフタルイミドアルキル基、置換基を有してもよいアシル基、アミノ基、スルホ基、カルボキシル基、リン酸基、ハロゲン基、一般式（１５０）〜（１５５）、（１５８）、又は（１５９）で表される基である。ｍは、正の整数を表す。但し、１分子中に複数の置換基を有する場合、１つ以上は水素原子以外の置換基である。また、１分子中に置換基が１つのみの場合は、水素原子以外の置換基である。
【００７４】
【化６】
2020177038.tif 000007
【００７５】
【化７】
2020177038.tif 000008
【００７６】
一般式（１５０）〜（１５５）中、
Ｘ１は、直接結合、−ＳＯ２−、−ＣＯ−、−ＣＨ２−、−ＣＨ２ＮＨＣＯＣＨ２−、−ＣＯＮＨＣ６Ｈ４ＣＯ−、又は−ＣＯＮＨＣ６Ｈ４−を表す。
Ｙ１は、直接結合、−ＮＲ１７０ＳＯ２−、−ＳＯ２ＮＲ１７０−、−ＣＯＮＲ１７０−、−ＮＲ１７０ＣＯ−、又は−ＣＨ２ＮＲ１７０ＣＯＣＨ２ＮＲ１７０−を表す。
Ｙ２は、直接結合、置換基を有してもよいアリーレン基、又は置換基を有してもよい複素芳香環を表し、これらの基は、−ＮＲ１７０−、−Ｏ−、−ＳＯ２−又はＣＯ−から
選ばれる２価の連結基で相互に結合されていてもよい。
Ｙ３は、直接結合、−ＮＲ１７０−又は−Ｏ−を表す。
ｏは、０〜２０の整数を表す。
Ｍ１は、水素原子、銅原子、亜鉛原子、マンガン原子、ニッケル原子、コバルト原子、鉄原子を表す。
Ｍ２は、水素原子、カルシウム原子、バリウム原子、ストロンチウム原子、マンガン原子又はアルミニウム原子を表す。
ｉは、Ｍ２の価数を表す。
Ｒ１５０及びＲ１５１はそれぞれ独立に、置換基を有してもよいアルキル基、置換基を有してもよいアルケニル基、置換基を有してもよいフェニル基又はＲ１５０とＲ１５１とで一体となって更なる窒素、酸素若しくは硫黄原子を含む、置換基を有してもよい複素環を表す。
Ｒ１５２〜Ｒ１５６、Ｒ１５９〜Ｒ１６２は、それぞれ独立に、水素原子、置換基を有してもよいアルキル基、置換基を有してもよいアルケニル基、置換基を有してもよいフェニル基又はポリオキシアルキレン基を表す。
Ｒ１５７及びＲ１５８は、それぞれ独立に、下記一般式（１５６）若しくは（１５７）で表される基、−Ｏ−（ＣＨ２）ｏ−Ｒ１７１、−ＯＲ１７２、−ＮＲ１７３Ｒ１７４、−Ｃｌ、−Ｆ又はＹ３−Ｙ２−Ｙ１−Ｑを表し、Ｒ１５７及びＲ１５８のいずれか一方は、下記一般式（１５６）若しくは（１５７）で表される基、−Ｏ−（ＣＨ２）ｏ−Ｒ１７１、−ＯＲ１７２、又はＮＲ１７３Ｒ１７４である。
Ｒ１７０は、水素原子、置換基を有してもよいアルキル基、置換基を有してもよいアルケニル基又は置換基を有してもよいフェニル基を表す。
Ｒ１７１は、置換基を有してもよい複素環残基を表し、Ｒ１７２〜Ｒ１７４はそれぞれ独立に、水素原子、置換基を有してもよいアルキル基、置換基を有してもよいアルケニル基又は置換基を有してもよいフェニル基を表し、Ｑは有機色素残基を表す。
【００７７】
【化８】
2020177038.tif 000009
【００７８】
一般式（１５６）中、Ｚ１は−ＮＲ１７０−、−ＣＯＮＨ−又は−Ｏ−を表し、Ｚ２は、置換基を有してもよいアルキレン基、置換基を有してもよいアルケニレン基、置換基を有してもよいアリーレン基を表し、これらの基は、−ＮＲ１７０−、−Ｏ−、−ＳＯ２−又はＣＯ−から選ばれる２価の連結基で相互に結合されていてもよい。ただし、Ｒ１７０は、一般式（１５０）〜（１５５）におけるＲ１７０と同義である。
Ｒ１５０及びＲ１５１はそれぞれ独立に、置換基を有してもよいアルキル基、置換基を有してもよいアルケニル基、置換基を有してもよいフェニル基、又はＲ１５０とＲ１５１とで一体となって更なる窒素、酸素若しくは硫黄原子を含む、置換基を有してもよい複素環を表す。
【００７９】
【化９】
2020177038.tif 000010
【００８０】
一般式（１５７）中、Ｚ３は、トリアジン環と窒素原子を結ぶ単結合、−ＮＲ１７５−、−ＮＲ１７５−Ｚ４−ＣＯ−、−ＮＲ１７５−Ｚ４−ＣＯＮＲ１７６− 、−ＮＲ１７５
−Ｚ４−ＳＯ２−、−ＮＲ１７５−Ｚ４− ＳＯ２ＮＲ１７６−、−Ｏ−Ｚ４−ＣＯ−、
−Ｏ−Ｚ４−ＣＯＮＲ１７５−、−Ｏ−Ｚ４−ＳＯ２−、又はＯ−Ｚ４−ＳＯ２ＮＲ１７５−を表し、Ｒ１７５及びＲ１７６は、それぞれ独立に、水素原子、置換基を有してもよいアルキル基、置換基を有してもよいアルケニル基又は置換基を有してもよいフェニル基を表し、Ｚ４は、置換基を有してもよいアルキレン基、置換基を有してもよいアルケニレン基又は置換基を有してもよいアリーレン基を表す。
Ｒ１５２〜Ｒ１５６は、それぞれ独立に、水素原子、置換基を有してもよいアルキル基、置換基を有してもよいアルケニル基、置換基を有してもよいフェニル基又はポリオキシアルキレン基を表す。
【００８１】
【化１０】
2020177038.tif 000011
【００８２】
【化１１】
2020177038.tif 000012
【００８３】
一般式（１５９）中、Ｘ２は、−ＳＯ２−、−ＣＯ−、−ＮＨ−、−ＳＯ２ＮＨ−、−ＮＨＳＯ２−、−ＣＯＮＨ−又は−ＮＨＣＯ−を表し、Ｒ１６３〜Ｒ１６７は、それぞれ独立に、水素原子、アルコキシル基、アミノ基、スルホ基、カルボキシ基、リン酸基又は一般式（１５０）〜（１５５）で表される基である。
【００８４】
置換基を有してもよいアルキル基は、アルキル基としては炭素数１から２０の直鎖アルキル基が好ましく、有してもよい置換基としては水素若しくはハロゲン基が好ましい。
置換基を有してもよいフタルイミドアルキル基は、アルキル基としては炭素数が１から３のアルキル基が好ましく、有してもよい置換基としては水素若しくはハロゲン基が好ましい。
置換基を有してもよいアシル基は、アルキル基としては炭素数が１から１０のアシル基が好ましく、有してもよい置換基としては水素若しくはハロゲン基が好ましい。
置換基を有してもよいアルコキシ基は、アルキル基としては炭素数が１から５の直鎖アルコキシ基が好ましく、有してもよい置換基としては水素若しくはハロゲン基が好ましい。置換基を有してもよいアルケニル基又はアルケニレン基は、有してもよい置換基としては水素、炭素数１から１０の直鎖アルキル基が好ましい。
置換基を有してもよいフェニル基は、有してもよい置換基としては水素、ハロゲン基、炭素数１から１０の直鎖アルキル基、アルコキシ基が好ましい。
置換基を有してもよいアリーレン基は、有してもよい置換基としては水素、ハロゲン基、炭素数１から１０の直鎖アルキル基、アルコキシ基が好ましい。
置換基を有してもよい複素環は、複素環としてはアザシクロブタン、ピロリジン、ピペリジン、テトラヒドロフラン、テトラヒドロピラン、テトラヒドロチオフェン、テトラヒドロチオピランが好ましく、有してもよい置換基としては水素、ハロゲン基、炭素数１から１０の直鎖アルキル基、アルコキシ基が好ましい。
置換基を有してもよい複素芳香環は、複素芳香環としてはピロール、ピリジン、フラン、チオフェンが好ましく、有してもよい置換基としては水素、ハロゲン基、炭素数１から１０の直鎖アルキル基、アルコキシ基が好ましい。
【００８５】
顔料吸着剤（Ｄ）の含有量は、着色組成物の不揮発分１００質量％中、０．５〜５質量％が好ましく、１〜３質量％がより好ましい。
【００８６】
顔料吸着剤（Ｄ）は、単独または２種類以上を併用して使用できる。
【００８７】
＜光重合開始剤＞
本発明の着色組成物は、光重合開始剤を含む。
光重合開始剤は、例えば、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−メチル−１−[４−（メチルチオ）フェニル]−２−モルフォリノプロパン−１−オン、２−（ジメチルアミノ）−２−[（４−メチルフェニル）メチル]−１−[４−（４−モルフォリニル）フェニル]−１−ブタノン、または２−ベンジル−２−ジメチルアミノ−１−（４−モルフォリノフェニル）−ブタン−１−オン等のアセトフェノン系化合物；ベンゾイン、ベンゾインメチルエーテル、ベンゾインエチルエーテル、ベンゾインイソプロピルエーテル、またはベンジルジメチルケタール等のベンゾイン系化合物；ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、または３，３’，４，４’−テトラ（ｔ−ブチルパーオキシカルボニル）ベンゾフェノン等のベンゾフェノン系化合物；チオキサントン、２−クロルチオキサントン、２−メチルチオキサントン、イソプロピルチオキサントン、２，４−ジイソプロピルチオキサントン、または２，４−ジエチルチオキサントン等のチオキサントン系化合物；２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、または２，４−トリクロロメチル−（４’−メトキシスチリル）−６−トリアジン等のトリアジン系化合物；１，２−オクタンジオン，１−〔４−（フェニルチオ）−，２−（Ｏ−ベンゾイルオキシム）〕、またはＯ−（アセチル）−Ｎ−（１−フェニル−２−オキソ−２−（４’−メトキシ−ナフチル）エチリデン）ヒドロキシルアミン等のオキシムエステル系化合物；ビス（２，４，６−トリメチルベンゾイル）フェニルホスフィンオキサイド、または２，４，６−トリメチルベンゾイルジフェニルホスフィンオキサイド等のホスフィン系化合物；９，１０−フェナンスレンキノン、カンファーキノン、エチルアントラキノン等のキノン系化合物；  ボレート系化合物；  カルバゾール系化合物；イミダゾール系化合物；チタノセン系化合物；等が挙げられる。これらの中でもカラーフィルタの薄膜化を進める上で高感度のオキシムエステル系化合物が好ましい。
【００８８】
光重合開始剤は、単独または２種類以上を併用して使用できる。
【００８９】
光重合開始剤の含有量は、着色組成物の不揮発分１００質量％中、０．１〜１０質量％が好ましく、０．３〜５質量％がより好ましい。
【００９０】
＜増感剤＞
本発明の着色組成物は、増感剤を含有できる。増感剤は、例えば、カルコン誘導体、ジベンザルアセトン等に代表される不飽和ケトン；ベンジルやカンファーキノン等に代表される１，２−ジケトン誘導体；ベンゾイン誘導体、フルオレン誘導体、ナフトキノン誘導体、アントラキノン誘導体、キサンテン誘導体、チオキサンテン誘導体、キサントン誘導体、チオキサントン誘導体、クマリン誘導体、ケトクマリン誘導体、シアニン誘導体、メロシアニン誘導体、オキソノ−ル誘導体等のポリメチン色素、アクリジン誘導体、アジン誘導体、チアジン誘導体、オキサジン誘導体、インドリン誘導体、アズレン誘導体、アズレニウム誘導体、スクアリリウム誘導体、ポルフィリン誘導体、テトラフェニルポルフィリン誘導体、トリアリールメタン誘導体、テトラベンゾポルフィリン誘導体、テトラピラジノポルフィラジン誘導体、フタロシアニン誘導体、テトラアザポルフィラジン誘導体、テトラキノキサリロポルフィラジン誘導体、ナフタロシアニン誘導体、サブフタロシアニン誘導体、ピリリウム誘導体、チオピリリウム誘導体、テトラフィリン誘導体、アヌレン誘導体、スピロピラン誘導体、スピロオキサジン誘導体、チオスピロピラン誘導体、金属アレーン錯体、有機ルテニウム錯体、またはミヒラーケトン誘導体、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’４，４’−テトラ（ｔ−ブチルパーオキシカルボニル）ベンゾフェノン、４，４’−ジエチルアミノベンゾフェノン等が挙げられる。
【００９１】
増感剤の含有量は、光重合開始剤１００質量部に対して、３〜６０質量％が好ましく、５〜５０質量％がより好ましい。増感剤を適量含むと光硬化性、現像性がより向上する。
【００９２】
増感剤は、単独または２種類以上を併用して使用できる。
【００９３】
＜紫外線吸収剤（Ｅ）＞
着色組成物は、さらに紫外線吸収剤（Ｅ）を含有できる。これにより微細なフィルタセグメントを形成し易くなる。紫外線吸収剤（Ｅ）は、波長３６５ｎｍにおける吸光度が０．４以上の化合物であり、例えば、ベンゾトリアゾール系化合物、ベンゾフェノン系化合物、トリアジン系化合物が挙げられる。なお吸光度は、次の方法で測定する。紫外線吸収剤（Ｅ）をクロロホルムなどの波長３６５ｎｍに吸収のない溶媒に溶解させ、１０ｍｇ／Ｌまで希釈した時の測定値である。この方法はＬａｍｂｅｒｔ−Ｂｅｅｒの法則として知られた溶液濃度と光吸収との関係を利用する。つまり、ある濃度の溶液を一定の厚みを持つ透明な容器に封入しその片面から強度Ｉ０の光を照射し、反対側の面から出てくる強度Ｉの光を観測すると入射した光は容器内部の溶液に吸収されその強度が弱まる。そして、その強度の弱まり方は、溶液の濃度に比例することが知られている。この法則を表す関係式はＡを吸光度とすると、
Ａ＝−Ｌｏｇ（Ｉ０／Ｉ）＝ａｂｃ
と表わされる。ここで、ａは比例定数、ｂは溶液の厚さ、ｃは溶液濃度である。
【００９４】
ベンゾトリアゾール系有機化合物は、例えば、２−（５メチル−２−ヒドロキシフェニル）ベンゾトリアゾール、２−（３−ｔｅｒｔ−ブチル−５−メチル−２−ヒドロキシフェニル）−５−クロロベンゾトリアゾール、２，２’−メチレンビス［６−(ベンゾトリアゾール−２−イル)−４−ｔｅｒｔ‐オクチルフェノール］等が挙げられる。ベンゾフェノン系有機化合物は、例えば、２，２−ジ−ヒドロキシ−４，４−ジメトキシベンゾフェノン等が挙げられる。トリアジン系有機化合物は、例えば、２，４，６−トリス（２−ヒドロキシ−４−ヘキシルオキシ−３−メチルフェニル)−１，３，５−トリアジン等が挙げられる。具体的にはＢＡＳＦ社製「ＴＩＮＵＶＩＮ  Ｐ」（吸光度０．４０）、「ＴＩＮＵＶＩＮ  ３２６」（吸光度０．４８）、「ＴＩＮＵＶＩＮ  ３６０」（吸光度０．４０）、シプロ化成社製「シーソーブ  １０７」（吸光度０．６０）、ＡＤＥＫＡ社製「アデカスタブ  ＬＡ−Ｆ７０」（吸光度０．９０）等が挙げられる。
【００９５】
紫外線吸収剤（Ｅ）は、単独または２種類以上を併用して使用できる。
【００９６】
紫外線吸収剤（Ｅ）の含有量は、着色組成物の不揮発分１００質量％中、０．０５〜５質量％が好ましい。紫外線吸収剤（Ｅ）を適量含むと微細なフィルタセグメントの形成がより容易になり、紫外線吸収剤がパターン端部の微弱な露光部の紫外線硬化を制御し、パターン端部の欠けが基板に再付着して発生する現像残渣を抑制できる。
【００９７】
＜バインダー樹脂＞
本発明の着色組成物は、バインダー樹脂を含有できる。
バインダー樹脂は、従来公知の熱可塑性樹脂、および熱硬化性樹脂が挙げられる。バインダー樹脂の分光透過率は、可視光領域の４００〜７００ｎｍの全波長領域において８０％以上が好ましく、９５％以上がより好ましい。
【００９８】
熱可塑性樹脂は、例えば、アクリル樹脂、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、ビニル系樹脂、アルキッド樹脂、ポリスチレン樹脂、ポリアミド樹脂、ゴム系樹脂、環化ゴム系樹脂、セルロース類、ポリエチレン（ＨＤＰＥ、ＬＤＰＥ）、ポリブタジエン、およびポリイミド樹脂等が挙げられる。
【００９９】
また、バインダー樹脂は、酸性基含有エチレン性不飽和単量体を共重合したアルカリ可溶性樹脂を用いることが好ましい。このバインダー樹脂を使用するとカラーフィルタのアルカリ現像型着色レジスト用として好ましく使用できる。前記アルカリ可溶性樹脂は、エチレン性不飽和活性二重結合を付加することで光反応性が得られる。
【０１００】
前記アルカリ可溶性樹脂は、例えば、カルボキシル基、スルホン基等の酸性基を有する樹脂が好ましい。アルカリ可溶性樹脂は、例えば、酸性基を有するアクリル樹脂、α−オレフィン／（無水）マレイン酸共重合体、スチレン／スチレンスルホン酸共重合体、エチレン／（メタ）アクリル酸共重合体、またはイソブチレン／（無水）マレイン酸共重合体等が挙げられる。これらの中でも、酸性基を有するアクリル樹脂、スチレン／スチレンスルホン酸共重合体が好ましく、酸性基を有するアクリル樹脂がより好ましい。
【０１０１】
エチレン性不飽和活性二重結合を有するアルカリ可溶性樹脂は、例えば、水酸基、カルボキシル基、アミノ基等の反応性の置換基を有する高分子にイソシアネート基、アルデヒド基、エポキシ基等の反応性置換基を有する（メタ）アクリル化合物やケイヒ酸を反応させて、（メタ）アクリロイル基、スチリル基等の光反応性基を該高分子に導入した樹脂が好ましい。または、スチレン−無水マレイン酸共重合物やα−オレフィン−無水マレイン酸共重合物等の酸無水物を含む高分子をヒドロキシアルキル（メタ）アクリレート等の水酸基を有する（メタ）アクリル化合物によりハーフエステル化した樹脂も好ましい。
【０１０２】
熱硬化性樹脂は、アルカリ可溶性能とエネルギー線硬化性能とを併せもつ樹脂がカラーフィルタ用感光性着色組成物として好ましい。
【０１０３】
熱硬化性樹脂は、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。これらの中でも、耐熱性向上の観点から、エポキシ樹脂、メラミン樹脂がより好適に用いられる。
【０１０４】
バインダー樹脂の重量平均分子量（Ｍｗ）は、顔料分散と被膜形成の面で１０，０００〜１００，０００が好ましく、１０，０００〜８０，０００がより好ましい。また、数平均分子量（Ｍｎ）は５，０００〜５０，０００が好ましい。分子量分散度（Ｍｗ／Ｍｎ）は、１０以下が好ましい。
なお、重量平均分子量（Ｍｗ）、数平均分子量（Ｍｎ）は、東ソー株式会社製ゲルパーミエイションクロマトグラフィー「ＨＬＣ−８１２０ＧＰＣ」において、分離カラムを４本直列に繋ぎ、充填剤には順に東ソー株式会社製「ＴＳＫ−ＧＥＬ  ＳＵＰＥＲ  Ｈ５０００」、「Ｈ４０００」、「Ｈ３０００」、および「Ｈ２０００」を用い、移動相にテトラヒ
ドロフランを用いて測定したポリスチレン換算分子量である。
【０１０５】
バインダー樹脂が酸価を有する場合、酸価２０〜３００ｍｇＫＯＨ／ｇが好ましい。この範囲で使用すると、現像液に対する溶解性がより向上し、微細なレジストパターンを形成し易くなる。
【０１０６】
バインダー樹脂の含有量は、顔料（Ａ）１００質量部に対し、２０〜１０００質量部が好ましい。バインダー樹脂を適量使用すると、カラーフィルタの成膜性および色特性がより向上する。
【０１０７】
バインダー樹脂は、単独または２種類以上を併用して使用できる。
【０１０８】
＜アミン系化合物＞
本発明の着色組成物は、アミン系化合物を含有できる。これにより着色組成物に含まれる溶存酸素を還元できるため、光反応時の酸素阻害が抑制できる。
アミン系化合物は、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、及びＮ，Ｎ−ジメチルパラトルイジン等が挙げられる。
【０１０９】
アミン系化合物は、単独または２種類以上を併用して使用できる。
【０１１０】
アミン系化合物の含有量は、着色組成物１００質量％中、０．０１〜１０質量％が好ましい。
【０１１１】
＜レベリング剤＞
本発明の着色組成物は、レベリング剤を含有できる。これにより、被膜の表面平滑性がより向上する。レベリング剤は、主鎖にポリエーテル構造またはポリエステル構造を有するジメチルシロキサン、ポリアルキレンオキシ単位を有するジメチルポリシロキサン、界面活性剤が好ましい。主鎖にポリエーテル構造を有するジメチルシロキサンは、例えば、東レ・ダウコーニング社製ＦＺ−２１２２、ビックケミー社製ＢＹＫ−３３３が挙げられる。ポリエステル構造を有するジメチルシロキサンは、例えば、ビックケミー社製ＢＹＫ−３１０、ＢＹＫ−３７０が挙げられる。
ポリアルキレンオキシ単位を有するジメチルポリシロキサンのうち、ポリアルキレンオキシ単位は、例えば、ポリエチレンオキシ単位、ポリプロピレンオキシ単位が挙げられる。また、ポリアルキレンオキシ単位のジメチルポリシロキサンとの結合形態は、ポリアルキレンオキシ単位がジメチルポリシロキサンの繰り返し単位中に結合したペンダント型、ジメチルポリシロキサンの末端に結合した末端変性型、ジメチルポリシロキサンと交互に繰り返し結合した直鎖状のブロックコポリマー型のいずれであってもよい。ポリアルキレンオキし単位を有するジメチルポリシロキサンは、例えば、東レ・ダウコーニング社から市販されており、例えば、ＦＺ−２１１０、ＦＺ−２１２２、ＦＺ−２１３０、ＦＺ−２１６６、ＦＺ−２１９１、ＦＺ−２２０３、ＦＺ−２２０７が挙げられる。
【０１１２】
界面活性剤は、アニオン性、カチオン性、ノニオン性、または両性の界面活性剤が挙げられる。アニオン性界面活性剤は、例えば、ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウ
ム、ラウリル硫酸ナトリウム、スチレン−アクリル酸共重合体のモノエタノールアミン、ポリオキシエチレンアルキルエーテルリン酸エステルが挙げられる。
カオチン性界面活性剤は、例えば、アルキル４級アンモニウム塩、およびそのエチレンオキサイド付加物が挙げられる。ノニオン性界面活性剤は、例えば、ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートが挙げられる。両性界面活性剤は、例えば、アルキルジメチルアミノ酢酸ベタイン等のアルキルベタイン；アルキルイミダゾリンが挙げられる。
【０１１３】
レベリング剤は、単独または２種類以上を併用して使用できる。
【０１１４】
レベリング剤の含有量は、着色組成物の１００質量％中、０．００３〜０．５質量％が好ましい。
【０１１５】
＜硬化剤、硬化促進剤＞
本発明の着色組成物は、熱硬化性樹脂を使用する場合、硬化剤、硬化促進剤を含有できる。
硬化剤は、フェノール系樹脂、アミン系化合物、酸無水物、活性エステル、カルボン酸系化合物、スルホン酸系化合物が挙げられる。これらの中でもフェノール系樹脂、アミン系化合物が好ましい。
【０１１６】
硬化剤は、単独または２種類以上を併用して使用できる。
【０１１７】
硬化剤の含有量は、着色組成物の１００質量％中、０．０１〜１０質量％が好ましい。
【０１１８】
硬化促進剤は、例えば、アミン化合物（例えば、ジシアンジアミド、ベンジルジメチルアミン、４−（ジメチルアミノ）−Ｎ，Ｎ−ジメチルベンジルアミン、４−メトキシ−Ｎ，Ｎ−ジメチルベンジルアミン、４−メチル−Ｎ，Ｎ−ジメチルベンジルアミン等）、４級アンモニウム塩化合物（例えば、トリエチルベンジルアンモニウムクロリド等）、ブロックイソシアネート化合物（例えば、ジメチルアミン等）、イミダゾール誘導体二環式アミジン化合物及びその塩（例えば、イミダゾール、２−メチルイミダゾール、２−エチルイミダゾール、２−エチル−４−メチルイミダゾール、２−フェニルイミダゾール、４−フェニルイミダゾール、１−シアノエチル−２−フェニルイミダゾール、１−（２−シアノエチル）−２−エチル−４−メチルイミダゾール等）、リン化合物（例えば、トリフェニルホスフィン等）、グアナミン化合物（例えば、メラミン、グアナミン、アセトグアナミン、ベンゾグアナミン等）、Ｓ−トリアジン誘導体（例えば、２，４−ジアミノ−６−メタクリロイルオキシエチル−Ｓ−トリアジン、２−ビニル−２，４−ジアミノ−Ｓ−トリアジン、２−ビニル−４，６−ジアミノ−Ｓ−トリアジン・イソシアヌル酸付加物、２，４−ジアミノ−６−メタクリロイルオキシエチル−Ｓ−トリアジン・イソシアヌル酸付加物等）が挙げられる。
【０１１９】
硬化促進剤は、単独または２種類以上を併用して使用できる。
【０１２０】
硬化促進剤の含有量は、熱硬化性樹脂１００質量部に対して、０．０１〜１５質量部が好ましい。
【０１２１】
＜その他添加剤＞
本発明の着色組成物は、その他添加剤を含有できる。その他添加剤は、例えば、貯蔵安定剤、密着向上剤、重合禁止剤等が挙げられる。
貯蔵安定剤を含むと着色組成物は、経時で粘度が変化し難い。貯蔵安定剤は、例えば、ベンジルトリメチルクロライド、ジエチルヒドロキシアミンなどの４級アンモニウムクロライド；乳酸、シュウ酸などの有機酸およびそのメチルエーテル；ｔ−ブチルピロカテコール、テトラエチルホスフィン、テトラフェニルフォスフィンなどの有機ホスフィン；亜リン酸塩等が挙げられる。
【０１２２】
貯蔵安定剤の含有量は、着色組成物の１００質量％中、０．１〜１０質量％が好ましい。
【０１２３】
密着向上剤を含むと着色組成物は、例えば、透明基板との密着性がより向上する。
【０１２４】
密着向上剤は、シランカップリング剤であり、例えば、ビニルトリス（β−メトキシエトキシ）シラン、ビニルエトキシシラン、ビニルトリメトキシシラン等のビニルシラン；γ−メタクリロキシプロピルトリメトキシシラン等の（メタ）アクリルシラン；β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシラン等のエポキシシラン；Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシラン等のアミノシラン；γ−メルカプトプロピルトリメトキシシラン、γ−メルカプトプロピルトリエトキシシラン等のチオシランが挙げられる。
【０１２５】
密着向上剤の含有量は、着色組成物の１００質量％中、０．０１〜１０質量％が好ましく、０．０５〜５質量％がより好ましい。
【０１２６】
重合禁止剤を含むと着色組成物は、例えば、露光時にマスクの回折光による感光を防止しやすく、直線性の高いパターンを形成し易い。
【０１２７】
重合禁止剤は、例えば、カテコール、レゾルシノール、１，４−ヒドロキノン、２−メチルカテコール、３−メチルカテコール、４−メチルカテコール、２−エチルカテコール、３−エチルカテコール、４−エチルカテコール、２−プロピルカテコール、３−プロピルカテコール、４−プロピルカテコール、２−ｎ−ブチルカテコール、３−ｎ−ブチルカテコール、４−ｎ−ブチルカテコール、２−ｔｅｒｔ−ブチルカテコール、３−ｔｅｒｔ−ブチルカテコール、４−ｔｅｒｔ−ブチルカテコール、３，５−ジ−ｔｅｒｔ−ブチルカテコール等のアルキルカテコール系化合物、２−メチルレゾルシノール、４−メチルレゾルシノール、２−エチルレゾルシノール、４−エチルレゾルシノール、２−プロピルレゾルシノール、４−プロピルレゾルシノール、２−ｎ−ブチルレゾルシノール、４−ｎ−ブチルレゾルシノール、２−ｔｅｒｔ−ブチルレゾルシノール、４−ｔｅｒｔ−ブチルレゾルシノール等のアルキルレゾルシノール系化合物、メチルヒドロキノン、エチルヒドロキノン、プロピルヒドロキノン、ｔｅｒｔ−ブチルヒドロキノン、２，５−ジ−ｔｅｒｔ−ブチルヒドロキノン等のアルキルヒドロキノン系化合物、トリブチルホスフィン、トリオクチルホスフィン、トリシクロヘキシルホスフィン、トリフェニルホスフィン、トリベンジルホスフィンなどのホスフィン化合物、トリオクチルホスフィンオキサイド、トリフェニルホスフィンオキサイドなどのホスフィンオキサイド化合物、トリフェニルホスファイト、トリスノニルフェニルホスファイトなどのホスファイト化合物、ピロガロール、フロログルシンが挙げられる。
【０１２８】
重合禁止剤の含有量は、着色組成物の不揮発分１００質量％中、０．０１〜０．４質量部が好ましい。
【０１２９】
＜溶剤＞
着色組成物は、溶剤を含有できる。溶剤を含むと粘度を調整しやすい。
溶剤は、例えば、１，２，３−トリクロロプロパン、１，３−ブタンジオール、１，３−ブチレングリコール、１，３−ブチレングリコールジアセテート、１，４−ジオキサン、２−ヘプタノン、２−メチル−１，３−プロパンジオール、３，５，５−トリメチル−２−シクロヘキセン−１−オン、３，３，５−トリメチルシクロヘキサノン、３−エトキシプロピオン酸エチル、３−メチル−１，３−ブタンジオール、３−メトキシ−３−メチル−１−ブタノール、３−メトキシ−３−メチルブチルアセテート、３−メトキシブタノール、３−メトキシブチルアセテート、４−ヘプタノン、ｍ−キシレン、ｍ−ジエチルベンゼン、ｍ−ジクロロベンゼン、Ｎ，Ｎ−ジメチルアセトアミド、Ｎ，Ｎ−ジメチルホルムアミド、ｎ−ブチルアルコール、ｎ−ブチルベンゼン、ｎ−プロピルアセテート、Ｎ−メチルピロリドン、ｏ−キシレン、ｏ−クロロトルエン、ｏ−ジエチルベンゼン、ｏ−ジクロロベンゼン、ｐ−クロロトルエン、ｐ−ジエチルベンゼン、ｓｅｃ−ブチルベンゼン、ｔｅｒｔ−ブチルベンゼン、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸ｎ−アミル、酢酸ｎ−ブチル、酢���イソアミル、酢酸イソブチル、酢酸プロピル、二塩基酸エステル等が挙げられる。
【０１３０】
溶剤は、単独または２種類以上を併用して使用できる。
【０１３１】
溶剤は、顔料（Ａ）１００質量部に対して、１００〜１００００質量部が好ましく、５００〜５０００質量部がより好ましい。
【０１３２】
＜粗大粒子の除去＞
着色組成物は、その製造工程で酸化ジルコニウムや無機ガラスによるビーズ分散を行うことが好ましい。なお、ビーズ分散は、粒子径の異なるビーズを使用できる。また、上記
ビーズ分散を実施した後に、粗大粒子や塵を除去することが好ましい。前記除去は、例えば、遠心分離（例えば、重力加速度３０００〜２５０００Ｇ程度）、焼結フィルタ、メンブレンフィルタ等により５μｍ以上の粗大粒子、好ましくは１μｍ以上の粗大粒子、さらに好ましくは０．５μｍ以上の粗大粒子を取り除く。
【０１３３】
＜カラーフィルタ＞
本発明のフィルタセグメントは、着色組成物から形成されてなる。
また、本発明のカラーフィルタは、液晶表示装置に用いる場合、基板、および前記フィルタセグメントを備える。また、カラーフィルタは、ブラックマトリックスも備える。一般的なカラーフィルタは、少なくとも１つの赤色フィルタセグメント、少なくとも１つの緑色フィルタセグメント、および少なくとも１つの青色フィルタセグメントを備え、さらに少なくとも１つのマゼンタ色フィルタセグメント、少なくとも１つのシアン色フィルタセグメント、および少なくとも１つのイエロー色フィルタセグメントを備える場合がある。
【０１３４】
基板は、例えば、ソーダ石灰ガラス、低アルカリ硼珪酸ガラス、無アルカリアルミノ硼珪酸ガラスなどのガラス板；ポリカーボネート、ポリメタクリル酸メチル、ポリエチレンテレフタレート等の樹脂板が挙げられる。また、基板の表面には、パネル化後の液晶駆動のために、酸化インジウム、酸化錫等で形成された透明電極を備えることが好ましい。
また、カラーフィルタが固体撮像素子用途の場合、基板は、シリコンウエハーが好ましい。
【０１３５】
フィルタセグメントの膜厚は、０．２〜１０μｍが好ましく、０．２〜５μｍがより好ましい。塗工に際し乾燥工程ができる。乾燥装置は、例えば、減圧乾燥機、コンベクションオーブン、ＩＲオーブン、ホットプレート等が挙げられる。
【０１３６】
フィルタセグメントの形成は、フォトリソグラフィー法が好ましい。フォトリソグラフィー法は、例えば、溶剤現像型あるいはアルカリ現像型着色レジストとして調製した感光性着色組成物を、透明基板上に、スプレーコートやスピンコート、スリットコート、ロールコート等の塗工方法を使用して、乾燥膜厚が０．２〜１０μｍとなるように塗工する。前記被膜は、所定のパターンを有するマスクを通して紫外線露光を行う。
【０１３７】
その後、溶剤またはアルカリ現像液に浸漬するか、もしくはスプレーなどにより現像液を噴霧して未硬化部を除去し所望のパターンを形成してフィルタセグメントおよびブラックマトリックスを形成することができる。さらに、現像により形成されたフィルタセグメントおよびブラックマトリックスの重合を促進するため、必要に応じて加熱できる。フォトリソグラフィー法は、印刷法と比較して精度の高いフィルタセグメントが形成できる。
【０１３８】
現像には、例えば、アルカリ現像液として炭酸ナトリウム、水酸化ナトリウム等の水溶液；ジメチルベンジルアミン、トリエタノールアミン、水酸化テトラメチルアンモニウム等の有機アルカリが挙げられる。また、現像液は、消泡剤や界面活性剤を使用できる。現像処理方法は、例えば、シャワー現像法、スプレー現像法、ディップ（浸漬）現像法、パドル（液盛り）現像法等が挙げられる。
【０１３９】
なお、紫外線への露光感度を高めるため、感光性着色組成物から形成したレジスト被膜上に、水溶性またはアルカリ可溶性樹脂（例えばポリビニルアルコールや水溶性アクリル樹脂等）を被膜形成できる。これによりレジスト被膜の紫外線硬化を阻害する酸素を防止できる。
【０１４０】
カラーフィルタは、シール剤を用いて対向基板と張り合わせ、シール部に設けられた注
入口から液晶を注入したのち注入口を封止し、必要に応じて偏光膜や位相差膜を基板の外側に張り合わせることにより、液晶表示パネルを製造できる。
【０１４１】
前記液晶表示パネルは、例えば、ツイステッド・ネマティック（ＴＮ）、スーパー・ツイステッド・ネマティック（ＳＴＮ）、イン・プレーン・スイッチング（ＩＰＳ）、ヴァーティカリー・アライメント（ＶＡ）、オプティカリー・コンベンセンド・ベンド（ＯＣＢ）等のカラーフィルタを使用してカラー化を行う液晶表示モードに使用することができる。
【０１４２】
また、カラーフィルタは、有機ＥＬ表示装置や固体撮像素子にも使用できる。有機ＥＬ表示装置は、カラーフィルタと、有機発光体とを備える。有機ＥＬ表示装置は、例えばパッシブ駆動方式の有機ＥＬ表示装置、アクティブ駆動方式の有機ＥＬ表示装置が挙げられる。固体撮像素子は、ＣＣＤイメージセンサーやＣＭＯＳイメージセンター用途である。
【実施例】
【０１４３】
以下に、実施例により本発明を具体的に説明するが、本発明はその要旨を超えない限り以下の実施例に限定されるものではない。なお、実施例および比較例中、「部」とは「質量部」を、「％」とは「質量％」を意味する。
【０１４４】
実施例中に記載するパラメータの測定方法について説明する。
＜重量平均分子量（Ｍｗ）＞
重量平均分子量（Ｍｗ）は、ＴＳＫｇｅｌカラム（東ソー社製）を用い、ＲＩ検出器を装備したＧＰＣ（東ソー社製、ＨＬＣ−８１２０ＧＰＣ）で、展開溶媒にＴＨＦを用いたときのポリスチレン換算分子量である。また樹脂の不揮発分は、樹脂溶液０．５ｇを精秤し１８０℃乾燥機に２０分間入れた時の乾燥減量から求めた不揮発分測定の値である。
【０１４５】
＜アミン価＞
アミン価は、サンプル固形１グラム中のアミノ基とモル当量となる水酸化カリウムのミリグラム数を指し、ＡＳＴＭ  Ｄ２０７４の方法に準じて測定を行った値である。
【０１４６】
＜ガラス転移温度（Ｔｇ）＞
本発明に用いる樹脂を合成する際に、用いるエチレン性不飽和単量体を選択することで、ガラス転移温度（以下Ｔｇと略記する）が
本発明のアクリル樹脂のＴｇとは、共重合するエチレン性不飽和単量体それぞれの単独重合体のＴｇから、下記に示すＦｏｘの式で算出した値を示している。
Ｆｏｘの式
１／Ｔｇ＝Ｗ１／Ｔｇ１＋Ｗ２／Ｔｇ２＋・・・＋Ｗｎ／Ｔｇｎ
Ｗ１からＷｎは、使用している単量体の重量分率を示し、Ｔｇ１からＴｇｎは、単量体の単独重合体のガラス転移温度（単位は絶対温度「Ｋ」）を示す。
算出に使用する主な単量体の単独重合体のＴｇ（ガラス転移温度）を下記に例示する。
エチルアクリレート：−２２℃（２５１K）
ブチルアクリレート  ：−５４℃  （２１９Ｋ）
ｔ−ブチルアクリレート  ：４１℃  （３１４Ｋ）
ベンジルメタクリレート：５５℃（３２８Ｋ）
アクリル酸：  １０６℃  （３７９Ｋ）
メチルメタクリレート  ：１０５℃  （３７８Ｋ）
ｎ−ブチルメタクリレート  ：２０℃  （２９３Ｋ）
２−エチルヘキシルメタクリレート  ：−１０℃  （２６３Ｋ）
ヒドロキシエチルメタクリレート  ：５５℃  （３２８Ｋ）
メタクリル酸：１３０℃（４０３Ｋ）
３−（メタクリロイルオキシメチル）３−エチルオキセタン  ：１０５℃  （３７８Ｋ）
２−イソシアネートエチルメタクリレート：６０℃（３３３Ｋ）
ｔ−ブチルメタクリレート  ：１０７℃  （３８０Ｋ）
メタクリル酸ジメチルアミノエチルメチルクロライド塩：５８℃  （３３１Ｋ）
【０１４７】
例えば、上記方法で計算を行うとメチルメタクリレート９０重量部、エチルアクリレート１０重量部を用いて合成したエチレン性不飽和単量体をラジカル重合してなるビニル重合体部位のガラス転移温度は８６．８℃となる。
【０１４８】
＜塩基性樹脂型分散剤（Ｓ）の製造＞
（塩基性樹脂型分散剤（Ｓ−１））製造例
ガス導入管、コンデンサー、攪拌翼、及び温度計を備え付けた反応槽に、メトキシプロピルアセテート１３３部を仕込み、窒素置換しながら１００℃に昇温した。滴下槽にＮ，Ｎ−ジメチルアミノエチルメタクリレート４０部、ｎ−ブチルメタクリレート１６０部、メトキシプロピルアセテート６１部、及び２，２’−アゾビス（２，４−ジメチルバレロニトリル）を６部仕込み、均一になるまで攪拌した後、反応槽へ２時間かけて滴下し、その後同温度で３時間反応を継続した。室温まで冷却した後、樹脂溶液約２ｇをサンプリングして１８０℃、２０分加熱乾燥して不揮発分を測定し、不揮発分が４０質量％になるようにプロピレングリコールモノメチルエーテルアセテートを添加して、３級アミノ基を有する塩基性樹脂型分散剤（Ｓ−１）の溶液を得た。樹脂の不揮発分当たりのアミン価が６１ｍｇＫＯＨ／ｇ、重量平均分子量は８７００であった。
【０１４９】
（塩基性樹脂型分散剤（Ｓ−２））製造例
ガス導入管、コンデンサー、攪拌翼、及び温度計を備え付けた反応槽に、メトキシプロピルアセテート１３３部を仕込み、窒素置換しながら１００℃に昇温した。滴下槽にＮ，Ｎ−ジメチルアミノエチルメタクリレート４０部、メチルアクリレート８０部、ｎ−ブチルメタクリレート８０部、メトキシプロピルアセテート６１部、及び２，２’−アゾビス（２，４−ジメチルバレロニトリル）を６部仕込み、均一になるまで攪拌した後、反応槽へ２時間かけて滴下し、その後同温度で３時間反応を継続し、室温まで冷却した後、樹脂
溶液約２ｇをサンプリングして１８０℃、２０分加熱乾燥して不揮発分を測定し、不揮発分が４０質量％になるようにプロピレングリコールモノメチルエーテルアセテートを添加して、３級アミノ基を有する塩基性樹脂型分散剤（Ｓ−２）溶液を得た。樹脂の不揮発分当たりのアミン価が６９ｍｇＫＯＨ／ｇ、重量平均分子量は８５００であった。
【０１５０】
（トリメリット酸系直鎖状分散剤（Ｂ１−１））製造例１
ガス導入管、温度、コンデンサー、攪拌機を備えた反応容器に、メタクリル酸１０部、メチルメタクリレート２０部、２−メトキシエチルメタクリレート９０部、ｔ−ブチルメタクリレート４０部、ｎ−ブチルアクリレート２０部、ｔｅｒｔ−ブチルアクリレート２０部、プロピレングリコールモノメチルエーテルアセテート５０部を仕込み、窒素ガスで置換した。反応容器内を５０℃に加熱し撹拌しながら、３−メルカプト−１，２−プロパンジオール１２部を添加した。９０℃に昇温し、２，２’−アゾビスイソブチロニトリル０．１部をプロピレングリコールモノメチルエーテルアセテート９０部に加えた溶液を添加しながら７時間反応した。不揮発分測定により単量体の９５％が反応したことを確認した。
次いでトリメリット酸無水物３５部、プロピレングリコールモノメチルエーテルアセテート５０部、触媒として１，８−ジアザビシクロ−［５．４．０］−７−ウンデセン０．４部を追加し、１００℃で７時間反応させた。酸価の測定で９８％以上の酸無水物がハーフエステル化していることを確認し反応を終了し、不揮発分測定で不揮発分４０％となるようプロピレングリコールモノメチルエーテルアセテートを加えて、酸価６２ｍｇＫＯＨ／ｇ、顔料吸着部位（ｘ）の重量平均分子量８５００、ガラス転移温度（Ｔｇ）−３℃の直鎖状の分散剤（Ｂ１−１）を得た。
【０１５１】
（トリメリット酸系直鎖状分散剤（Ｂ１−２）〜（Ｂ１−６）および櫛形分散剤（Ｂ２−１）〜（Ｂ２−４））製造例２〜１０
表１に記載した原料と仕込み量を用いた以外は製造例１と同様にして合成を行い、トリメリット酸系直鎖状の酸性樹脂型分散剤（Ｂ１−２）〜（Ｂ１−６）、および櫛形の酸性樹脂型分散剤（Ｂ２−１）〜（Ｂ２−４）をそれぞれ得た。
【０１５２】
【表１】
2020177038.tif 000013
【０１５３】
＜黄色微細化顔料１（PY150）の製造＞
金属錯体系黄色顔料（Ｃ．Ｉ．ｐｉｇｍｅｎｔ  ｙｅｌｌｏｗ  １５０、ランクセス社製  「Ｙｅｌｌｏｗ  Ｐｉｇｍｅｎｔ  Ｅ４ＧＮ」）９５部、色素誘導体（Ｑ−１）５部、塩化ナトリウム１６００部、及びジエチレングリコール１９０部をステンレス製１ガロンニーダー（井上製作所社製）に仕込み、６０℃で１０時間混練した。つぎにこの混合物を３リットルの温水に投入し、約８０℃に加熱しながらハイスピードミキサーで約１時間攪拌してスラリー状とし、濾過、水洗をくりかえして塩化ナトリウム及び溶剤を除いた後、８０℃で１昼夜乾燥し、微細化黄色顔料１（PY150）を得た。
【０１５４】
＜黄色微細化顔料２（ＰＹ１８５）の製造＞
Ｃ．Ｉ．ピグメントイエロー１８５（ＢＡＳＦ社製「パリオゲンイエローＤ１１５５」）９５部、色素誘導体（Ｑ−３）５部、ロジンマレイン酸樹脂（荒川化学工業社製「マルキード３２」）１０部、塩化ナトリウム１２００部、およびジエチレングリコール１２０部をステンレス製１ガロンニーダー（井上製作所社製）に仕込み、６０℃で８時間混連した。次に、この混練物を温水８０００部に投入し、約７０℃に加熱しながら１時間撹拌してスラリー状として、濾過、水洗を繰り返して塩化ナトリウムおよびジエチレングリコールを除いた後、８０℃で一昼夜乾燥し、黄色微細化顔料２（ＰＹ１８５）１０５部を得た。
【０１５５】
＜塩基性基を有する色素誘導体（Ｑ）の構造＞
以下、表２に実施例で使用した色素誘導体について示す。
【表２】
2020177038.tif 000014
【０１５６】
＜分散体の調製＞
＜緑色顔料分散体１（ＧＰ−１）の調製＞
下記の組成の混合物を均一に撹拌混合した後、直径０．５ｍｍのジルコニアビーズを用いて、アイガーミルで１０時間分散した後、１．０μｍのフィルタで濾過し、緑色顔料分散体１（ＧＰ−１）を作製した
Ｃ．Ｉ．ピグメントグリーン５８            ：１４．０部
（ＤＩＣ社製「ＦＡＳＴＯＧＥＮ  ＧＲＥＥＮ  Ａ１１０」）
塩基性樹脂型分散剤（Ｓ−１）          ：  ８．２部
直鎖状の酸性樹脂型分散剤（Ｂ１−１）        ：  ３．４部
櫛型の酸性樹脂型分散剤（Ｂ２−１）        ：  ３．４部
プロピレングリコールモノメチルエーテルアセテート    ：７２．５部
【０１５７】
＜緑色顔料分散体２〜１９（ＧＰ−２〜１９）の調製＞
表３に表す材料に変更した以外は、緑色顔料分散体１（ＧＰ−１）と同様にして、緑色顔料分散体２〜１９（ＧＰ−２〜１９）を作製した。
【０１５８】
【表３】
2020177038.tif 000015
【０１５９】
＜黄色顔料分散体１（ＹＰ−１）の調製＞
下記の組成の混合物を均一に撹拌混合した後、直径０．５ｍｍのジルコニアビーズを用いて、アイガーミルで１０時間分散した後、１．０μｍのフィルタで濾過し、黄色顔料分散体１（ＹＰ−１）を作製した。
モノアゾ系顔料（Ｃ．Ｉ．ピグメントエロー１５０）    ：１２．２５部
色素誘導体（Ｑ−１）                  ：  １．７５部
櫛形分散剤（Ｂ２−１）                ：１０．００部
プロピレングリコールモノメチルエーテルアセテート    ：７６．００部
【０１６０】
＜黄色顔料分散体２〜４４（ＹＰ−２〜４４）の調製＞
表４に示す材料に変更した以外は、黄色顔料分散体１（ＹＰ−１）と同様にして、黄色顔料分散体２〜４４（ＹＰ−２〜４４）を作製した。
【０１６１】
【表４】
2020177038.tif 000016
【０１６２】
＜緑色感光性着色組成物の製造＞
［実施例１］
下記組成の混合物を均一になるように攪拌混合した後、０．６μｍのフィルタで濾過して、緑色感光性着色組成物１（Ｒ−１）を得た。
緑色顔料分散体１（ＧＰ−１）            ：５３．１部
黄色顔料分散体１（ＹＰ−１）            ：１９．６部
光重合性単量体（Ｃ１−１）              ：  １．６部
光重合性単量体（Ｃ２−１）              ：  １．０部
光重合開始剤（Ｄ−１）                ：  ０．３部
紫外線吸収剤（Ｅ−１）                ：  ０．０３部
レベリング剤溶液                  ：  ４．０部
東レ・ダウコーニング社製「ＦＺ−２１２２」
（ＰＧＭＡｃで不揮発分が１質量％に調整した溶液）
重合禁止剤溶液                    ：  １．０部
メチルハイドロキノン（ＰＧＭＡｃで不揮発分が１質量％に調整した溶液）
プロピレングリコールモノメチルエーテルアセテート  ：１９．３部
（ＰＧＭＡｃ）
【０１６３】
［実施例２〜７７、比較例１〜６］
表５−１〜表５−２の組成に変更する以外は、実施例１と同様に、実施例２〜７７、比較例１〜６の緑色感光性着色組成物１（Ｒ−２〜８３）を得た。
【０１６４】
【表５−１】
2020177038.tif 000017
【０１６５】
【表５−２】
2020177038.tif 000018
【０１６６】
表中の略語について以下に示す。
＜光重合性単量体（Ｃ）＞
・光重合性単量体（Ｃ１−１）：トリメチロールプロパンＥＯ変性トリアクリレート（東亜合成社製「アロニックスＭ−３５０」）（重合性官能基数：３）
・光重合性単量体（Ｃ２−１）：ペンタエリスリトールテトラアクリレート（新中村化学社製「Ａ−ＴＭＭＴ」）（重合性官能基数：４）
・光重合性単量体（Ｃ２−２）：ジペンタエリスリトールヘキサアクリレート（新中村化学社製「Ａ−ＤＰＨ」）（重合性官能基数：６）
【０１６７】
＜光重合開始剤（Ｄ）＞
・光重合開始剤（Ｄ−１）：下記化学式で示す化合物。
【化１２】
2020177038.tif 000019
【０１６８】
・光重合開始剤（Ｄ−２）：エタノン，１−［９−エチル−６−（２−メチルベンゾイル）−９Ｈ−カルバゾール−３−イル］−，１−（Ｏ−アセチルオキシム）
（ＢＡＳＦ社製「ＩＲＧＡＣＵＲＥ  ＯＸＥ  ０２」）
【０１６９】
＜紫外線吸収剤（Ｅ）＞
・紫外線吸収剤（Ｅ−１）：（ベンゾトリアゾール系化合物）  ２−（３−ｔブチル−５−メチル−２−ヒドロキシフェニル）−５−クロロベンゾトリアゾール
（ＢＡＳＦ社製「ＴＩＮＵＶＩＮ  ３２６」（吸光度０．５））
・紫外線吸収剤（Ｅ−２）：（ベンゾフェノン系有機化合物）  ２，２−ジ−ヒドロキシ−４，４−ジメトキシベンゾフェノン
（シプロ化成社製「シーソーブ  １０７」（吸光度０．６））
【０１７０】
得られた感光性着色組成物について下記の方法で評価した。結果を表６−１〜表６−２に示す。
【０１７１】
［フィルタセグメントのパタ−ン形成］
得られた感光性着色組成物を、１００ｍｍ×１００ｍｍ、０．７ｍｍ厚のガラス基板（基板１）上、及びＴＦＴ方式液晶駆動用基板の表面に窒化ケイ素膜を形成した基板（基板２）上に、スピンコーターを用いて加熱乾燥後の膜厚が３μｍになる回転数で塗工した。減圧乾燥後、超高圧水銀ランプを用い、直径３〜３０μｍの正六角形ホールと２５μｍの細線を含むフォトマスクを介して積算光量５０ｍＪ／ｃｍ２、照度３０ｍＷ／ｃｍ２で紫外線露光を行った。その後、０．２質量％炭酸ナトリウム水溶液を現像液として用い、塗膜の未露光部分がなくなった所からさらに１５秒間現像し、パターンを形成させた。その後、２３０℃で４０分加熱乾燥し評価基板を作成した。
【０１７２】
［断面形状］
上記方法で形成されたフィルタセグメントのうち２５μｍ細線パタ−ンの断面について、電子顕微鏡を用いて観察した。テーパーの長さを測定し、以下の基準で評価を行った。◎：テーパー長さ０〜１μｍ  優れている
○：テーパー長さ２〜５μｍ  良好
△：テーパー長さ５〜１０μｍ  実用可
×：テーパー長さ１０μｍ以上、またはオーバーハング形状  実用不可
【０１７３】
［密着性評価］
上記方法で形成されたフィルタセグメントのうち２５μｍ細線パターンについて、光学顕微鏡を用いて観察して前記パターンの密着性を下記の基準で評価した。
○：パターンハガレが全く認められない  良好
△：パターンハガレがわずかに認められる  実用可
×：パターンハガレが認められる  実用不可
【０１７４】
［残渣評価］
上記［フィルタセグメントのパタ−ン形成］で作製した評価基板を使用して、現像液で除去した部分について電子顕微鏡を用いて観察し残渣の有無を以下の基準で評価した。
○：残渣付着無し  良好
△：わずかに残渣の付着がある。実用可
×：残渣有り  実用不可
【０１７５】
［表面粗さ評価］
塗膜の表面粗さをデジタルインスツルメンツ社製  Ｎａｎｏ  Ｓｃｏｐｅ  ＩＩＩａ（ＡＦＭ）装置を用いて１０μｍ角のエリアを測定し、表面粗さ（Ｒａ）を以下の基準で評価した。
○：５ｎｍ未満  良好
△：５ｎｍ以上〜１０ｎｍ未満  実用可  
×：１０ｎｍ以上  実用不可
【０１７６】
【表６】
2020177038.tif 000020
【０１７７】
表の結果から、実施例１〜７７の感光性着色組成物を用いて形成されたフィルタセグメントは、いずれも断面形状、解像性、残渣が良好であった。また、表面粗さの評価結果より、硬化後の被膜に皺が生じにくく、表面平滑性が良好な被膜を形成できることがわかった。